【手続補正書】
【提出日】平成17年2月17日(2005.2.17)
【手続補正１】
【補正対象書類名】特許請求の範囲
【補正対象項目名】全文
【補正方法】変更
【補正の内容】
【特許請求の範囲】
【請求項１】
２つまたはそれ以上の異なる環状エステルモノマーの重合により得ることができるポリエステルポリマーからなるチューインガム用エラストマーであって、該環状エステルモノマーのガラス転移温度（Ｔｇ）は低く、かつ該ポリエステルポリマーのガラス転移温度（Ｔｇ）は−２０℃乃至−８０℃の範囲であるエラストマー。
【請求項２】
前記環状エステルモノマーは、４員ラクトン、５員ラクトン、６員ラクトン、７員ラクトン、８員ラクトン、５員環状カーボネートおよび６員環状カーボネートからなる群から選択される請求項１記載のチューインガム用エラストマー。
【請求項３】
前記ラクトンは、β−プロピオラクトン、γ−ブチロラクトン、δ−バレロラクトン、ε−カプロラクトンおよび７−ヘプタノラクトンからなる群から選択される請求項２記載のチューインガム用エラストマー。
【請求項４】
前記環状カーボネートは、エチレンカーボネートまたはトリメチレンカーボネートである請求項２記載のチューインガム用エラストマー。
【請求項５】
前記環状エステルモノマーは、ε−カプロラクトン、δ−バレロラクトンおよびトリメチレンカーボネートからなる群から選択される請求項２記載のチューインガム用エラストマー。
【請求項６】
少なくとも１つの環状エステルモノマーがε−カプロラクトンである請求項１乃至５のいずれか一項に記載のチューインガム用エラストマー。
【請求項７】
前記ポリエステルポリマーは、少なくとも５０モル％のε−カプロラクトンを含有する請求項１乃至６のいずれか一項に記載のチューインガム用エラストマー。
【請求項８】
前記ポリエステルポリマーは、−２５℃乃至−７５℃の範囲のガラス転移温度（Ｔｇ）を有し、さらに好ましくは、前記ポリエステルポリマーは、−４５℃乃至−７５℃の範囲のガラス転移温度（Ｔｇ）を有する請求項１乃至７のいずれか一項に記載のチューインガム用エラストマー。
【請求項９】
ポリ（ε−カプロラクトン−コ−δ−バレロラクトン）からなる請求項１記載のチューインガム用エラストマー。
【請求項１０】
前記ポリ（ε−カプロラクトン−コ−δ−バレロラクトン）中のε−カプロラクトンのモルパーセンテージが１乃至９９モル％の範囲である請求項９記載のチューインガム用エラストマー。
【請求項１１】
前記ポリ（ε−カプロラクトン−コ−δ−バレロラクトン）中のε−カプロラクトンのモルパーセンテージが４０乃至８０モル％の範囲である請求項１０記載のチューインガム用エラストマー。
【請求項１２】
前記ポリ（ε−カプロラクトン−コ−δ−バレロラクトン）中のε−カプロラクトンのモルパーセンテージが５０乃至７０モル％の範囲である請求項１１記載のチューインガム用エラストマー。
【請求項１３】
前記ポリ（ε−カプロラクトン−コ−δ−バレロラクトン）中のε−カプロラクトンのモルパーセンテージが約６０モル％である請求項１２記載のチューインガム用エラストマー。
【請求項１４】
前記ポリ（ε−カプロラクトン−コ−δ−バレロラクトン）中のδ−バレロラクトンのモルパーセンテージが１乃至９９モル％の範囲である請求項９記載のチューインガム用エラストマー。
【請求項１５】
前記ポリ（ε−カプロラクトン−コ−δ−バレロラクトン）中のδ−バレロラクトンのモルパーセンテージが２０乃至６０モル％の範囲である請求項１４記載のチューインガム用エラストマー。
【請求項１６】
前記ポリ（ε−カプロラクトン−コ−δ−バレロラクトン）中のδ−バレロラクトンのモルパーセンテージが３０乃至５０モル％の範囲である請求項１５記載のチューインガム用エラストマー。
【請求項１７】
前記ポリ（ε−カプロラクトン−コ−δ−バレロラクトン）中のδ−バレロラクトンのモルパーセンテージが約４０モル％である請求項１６記載のチューインガム用エラストマー。
【請求項１８】
前記ポリ（ε−カプロラクトン−コ−δ−バレロラクトン）の分子量（Ｍｎ）が１０，０００乃至１２５，０００ｇ／モルの範囲である請求項９記載のチューインガム用エラストマー。
【請求項１９】
前記ポリ（ε−カプロラクトン−コ−δ−バレロラクトン）の分子量（Ｍｎ）が２０，０００乃至１００，０００ｇ／モルの範囲である請求項１８記載のチューインガム用エラストマー。
【請求項２０】
前記ポリ（ε−カプロラクトン−コ−δ−バレロラクトン）の分子量（Ｍｎ）が３０，０００乃至９０，０００ｇ／モルの範囲である請求項１９記載のチューインガム用エラストマー。
【請求項２１】
前記ポリ（ε−カプロラクトン−コ−δ−バレロラクトン）の分子量（Ｍｎ）が４０，０００乃至８０，０００ｇ／モルの範囲である請求項２０記載のチューインガム用エラストマー。
【請求項２２】
前記ポリ（ε−カプロラクトン−コ−δ−バレロラクトン）のガラス転移温度Ｔｇが０℃未満である請求項９記載のチューインガム用エラストマー。
【請求項２３】
前記ポリ（ε−カプロラクトン−コ−δ−バレロラクトン）のガラス転移温度Ｔｇが−４０℃乃至−８０℃の範囲である請求項２２記載のチューインガム用エラストマー。
【請求項２４】
前記ポリ（ε−カプロラクトン−コ−δ−バレロラクトン）のガラス転移温度Ｔｇが−５０℃乃至−７０℃の範囲である請求項２３記載のチューインガム用エラストマー。
【請求項２５】
ポリ（ε−カプロラクトン−コ−δ−バレロラクトン−コ−トリメチレンカーボネート）からなる請求項１記載のチューインガム用エラストマー。
【請求項２６】
前記ポリ（ε−カプロラクトン−コ−δ−バレロラクトン−コ−トリメチレンカーボネート）中のε−カプロラクトンのモルパーセンテージが１乃至９９モル％の範囲である請求項２５記載のチューインガム用エラストマー。
【請求項２７】
前記ポリ（ε−カプロラクトン−コ−δ−バレロラクトン−コ−トリメチレンカーボネート）中のε−カプロラクトンのモルパーセンテージが２０乃至８０モル％の範囲である請求項２６記載のチューインガム用エラストマー。
【請求項２８】
前記ポリ（ε−カプロラクトン−コ−δ−バレロラクトン−コ−トリメチレンカーボネート）中のε−カプロラクトンのモルパーセンテージが４０乃至６０モル％の範囲である請求項２７記載のチューインガム用エラストマー。
【請求項２９】
前記ポリ（ε−カプロラクトン−コ−δ−バレロラクトン−コ−トリメチレンカーボネート）中のε−カプロラクトンのモルパーセンテージが約５０モル％である請求項２８記載のチューインガム用エラストマー。
【請求項３０】
前記ポリ（ε−カプロラクトン−コ−δ−バレロラクトン−コ−トリメチレンカーボネート）中のδ−バレロラクトンのモルパーセンテージが１乃至９９モル％の範囲である請求項２５記載のチューインガム用エラストマー。
【請求項３１】
前記ポリ（ε−カプロラクトン−コ−δ−バレロラクトン−コ−トリメチレンカーボネート）中のδ−バレロラクトンのモルパーセンテージが２０乃至６０モル％の範囲である請求項３０記載のチューインガム用エラストマー。
【請求項３２】
前記ポリ（ε−カプロラクトン−コ−δ−バレロラクトン−コ−トリメチレンカーボネート）中のδ−バレロラクトンのモルパーセンテージが３０乃至５０モル％の範囲である請求項３１記載のチューインガム用エラストマー。
【請求項３３】
前記ポリ（ε−カプロラクトン−コ−δ−バレロラクトン−コ−トリメチレンカーボネート）中のδ−バレロラクトンのモルパーセンテージが約４０モル％である請求項３２記載のチューインガム用エラストマー。
【請求項３４】
前記ポリ（ε−カプロラクトン−コ−δ−バレロラクトン−コ−トリメチレンカーボネート）中のトリメチレンカーボネートのモルパーセンテージが１乃至５０モル％の範囲である請求項２５記載のチューインガム用エラストマー。
【請求項３５】
前記ポリ（ε−カプロラクトン−コ−δ−バレロラクトン−コ−トリメチレンカーボネート）中のトリメチレンカーボネートのモルパーセンテージが２乃至３０モル％の範囲である請求項３４記載のチューインガム用エラストマー。
【請求項３６】
前記ポリ（ε−カプロラクトン−コ−δ−バレロラクトン−コ−トリメチレンカーボネート）中のトリメチレンカーボネートのモルパーセンテージが５乃至１５モル％の範囲である請求項２５記載のチューインガム用エラストマー。
【請求項３７】
前記ポリ（ε−カプロラクトン−コ−δ−バレロラクトン−コ−トリメチレンカーボネート）中のトリメチレンカーボネートのモルパーセンテージが約１０モル％である請求項２５記載のチューインガム用エラストマー。
【請求項３８】
前記ポリ（ε−カプロラクトン−コ−δ−バレロラクトン−コ−トリメチレンカーボネート）の分子量（Ｍｎ）が１０，０００乃至１５０，０００ｇ／モルの範囲である請求項２５記載のチューインガム用エラストマー。
【請求項３９】
前記ポリ（ε−カプロラクトン−コ−δ−バレロラクトン−コ−トリメチレンカーボネート）の分子量（Ｍｎ）が２０，０００乃至１００，０００ｇ／モルの範囲である請求項３８記載のチューインガム用エラストマー。
【請求項４０】
前記ポリ（ε−カプロラクトン−コ−δ−バレロラクトン−コ−トリメチレンカーボネート）の分子量（Ｍｎ）が３０，０００乃至９０，０００ｇ／モルの範囲である請求項３９記載のチューインガム用エラストマー。
【請求項４１】
前記ポリ（ε−カプロラクトン−コ−δ−バレロラクトン−コ−トリメチレンカーボネート）の分子量（Ｍｎ）が４０，０００乃至８０，０００ｇ／モルの範囲である請求項４０記載のチューインガム用エラストマー。
【請求項４２】
前記ポリ（ε−カプロラクトン−コ−δ−バレロラクトン−コ−トリメチレンカーボネート）のガラス転移温度Ｔｇが０℃未満である請求項２５記載のチューインガム用エラストマー。
【請求項４３】
前記ポリ（ε−カプロラクトン−コ−δ−バレロラクトン−コ−トリメチレンカーボネート）のガラス転移温度Ｔｇが−４０℃乃至−８０℃の範囲である請求項４２記載のチューインガム用エラストマー。
【請求項４４】
前記ポリ（ε−カプロラクトン−コ−δ−バレロラクトン−コ−トリメチレンカーボネート）のガラス転移温度Ｔｇが−５０℃乃至−７５℃の範囲である請求項４３記載のチューインガム用エラストマー。
【請求項４５】
請求項９乃至２４のいずれか一項に記載のポリ（ε−カプロラクトン−コ−δ−バレロラクトン）および請求項２５乃至４４のいずれか一項に記載のポリ（ε−カプロラクトン−コ−δ−バレロラクトン−コ−トリメチレンカーボネート）の混合物からなるチューインガム用エラストマー。
【請求項４６】
エラストマーおよび樹脂からなるガムベースであって、該エラストマーは請求項１乃至４５のいずれか一項に記載の生分解性ポリマーからなるガムベース。
【請求項４７】
前記樹脂は非生分解性樹脂からなる請求項４６記載のガムベース。
【請求項４８】
前記ガムベースは軟化剤からなる請求項４６または４７記載のガムベース。
【請求項４９】
エラストマーおよび樹脂からなるチューインガムであって、該エラストマーは請求項１乃至４５のいずれか一項に記載の生分解性ポリマーからなるチューインガム。
【請求項５０】
前記樹脂は非生分解性樹脂からなる請求項４９記載のチューインガム。
【請求項５１】
前記ガムベースは軟化剤からなる請求項４９または５０記載のチューインガム。